(57)【特許請求の範囲】
【請求項１】
ウォータージェットにより、劣化したコンクリート部分を除去し、それからモルタル組成物の重量を基準として０．１乃至２５重量％の繊維を含み、ＡＳＴＭ１５７で測定して、収縮率が５００マイクロストレーン以下の繊維入り補修モルタル（膨張性モルタルは除く）でその除去した部分を埋めることからなるコンクリート構造物の劣化部分の補修方法。
【請求項２】
その繊維は、合成繊維である請求項１に記載のコンクリート構造物の劣化部分の補修方法。
【発明の詳細な説明】
【０００１】
【発明の属する技術分野】
本発明は、ウォータージェット及び無収縮モルタルを用いてダム，道路，トンネル，ビルの外壁，橋梁，大型煙突等コンクリート構造物の表面の補修方法に関する。
【０００２】
【発明が解決しようとする課題】
近年では、コンクリート片の落下やコンクリートの塩害等が起き、コンクリートの補修がクローズアップされてきた。コンクリートの補修には、さまざま方法が従来実施されている。典型的な方法は、機械的にコンクリートの表面を削り取り、その削り取った部分を新たにモルタルで埋める。しかしながら、機械的にコンクリートの表面を削り取ったのでは、劣化したコンクリート部分のみならず劣化していないコンクリート部分も同時に削り取られる。これは、非常に無駄である。また、機械的削り取りでは、建造物中の鉄筋もコンクリートと一緒に削り取られる。
【０００３】
最近、コンクリートの削り取りをウォータージェットで行うことが実施されてきた。ウォータージェットでは、水量及び圧力を調節することにより、劣化したコンクリート部分のみを除去することが可能になった。
【０００４】
しかしながら、コンクリート構造物の劣化したコンクリート部分をウォータージェットで除去し、その除去した部分を通常のモルタルで埋めたのでは、補修したモルタルにクラックが入ったり、また既存のコンクリートと補修したモルタルとの間に隙間ができることが解った。本発明者は、その原因が、モルタルの収縮であることを発見した。
【０００５】
【課題を解決するための手段】
本発明は、ウォータージェットにより、劣化したコンクリート部分を除去し、それからモルタル組成物の重量を基準として０．１乃至２５重量％の繊維を含み、ＡＳＴＭ１５７で測定して、収縮率が５００マイクロストレーン以下の繊維入り補修モルタル（膨張性モルタルは除く）でその除去した部分を埋めることからなるコンクリート構造物の劣化部分の補修方法に関する。
【０００６】
本発明は、ウォータージェットにより、劣化したコンクリート部分を除去し、それからモルタル組成物の重量を基準として０．１乃至２５重量％の繊維を含む無収縮モルタルでその除去した部分を埋めることを含むコンクリート補修方法にも関する。
【０００７】
従来公知の無収縮モルタルは、セメント、高炉スラグ及びカルシウムサルホアルミネートからなる。従来公知の無収縮モルタルは、曲げ強さ、圧縮強さ等の強度が通常のモルタルより劣る。本発明では、その強度の劣化を防ぐために従来公知の無収縮モルタルにモルタル組成物の重量を基準として０．１乃至２５重量％の繊維を加えている。
【０００８】
繊維の例は、合成繊維、半合成繊維、無機繊維、天然繊維等である。
その合成繊維の好ましい例は、ポリエステル繊維、ポリアミド繊維、ポリエチレン繊維、ポリプロピレン繊維等のポリオレフィン繊維、ポリスチレン繊維、ポリアクリロニトリル繊維、ビニロン繊維等のポリビニルアルコール繊維である。
【０００９】
無機繊維の例は、ガラス繊維である。
高炉スラグの例は、通常、高炉セメント等の混合材として使用されている水砕に代表される高炉スラグである。
【００１０】
本発明の無収縮モルタルには、砂材が添加されている。その砂材の例は、珪砂、高温の溶融したスラグを風冷処理する際に表面張力により球状固化した球状スラグ骨材等が好ましい。
【００１１】
ウォータージェットによる劣化したコンクリート部分の除去は、次の利点を有する：
（１）除去で露出したコンクリート表面に良好力な付着を得るため、セメント破片や塵埃のない洗浄された面ができる。
（２）ウォータージェット除去では、劣悪なコンクリート部分が主に除去され、健全なコンクリート部分は残るため、除去された部分に凹凸ができ、新しいモルタルとの付着面積が拡大し付着性が増大する。
（３）機械的除去では、傷んだコンクリートを除去する一方で健全なコンクリートも除去し、更に躯体側に新しいクラックも発生する。しかし、ウォータージェットでは、このようなことは、起こらない。また、機械的除去では、コンクリートと一緒に鉄筋も削り取られてしまうが、ウォータージェットでは、鉄筋は削りとられない。劣化したコンクリート部分の除去後、新たに別の鉄筋で補強できる。
【００１２】
本発明で使用するモルタルは、ＡＳＴＭ１５７で測定して、５００マイクロストレーン以下，１週間で３００マイクロストレーン以下、４週間で５００マイクロストレーン以下、より好ましくは、４週間で２５０マイクロストレーン以下の無収縮モルタルである。その無収縮モルタルは、０．１乃至２５重量％の繊維を含んでいる。その繊維として、合成繊維が好ましい。
【００１３】
劣化したコンクリート部分の除去は、ランスを揺動させて行うことが好ましい。ローター式は、除去の時間が長くなる。
そのランスは、垂直から傾斜させて劣化したコンクリート部分の除去を行うことが好ましい。そのランスの傾斜角は、１０乃至３５度傾斜させて行うことが好ましく、１７乃至２５度傾斜させて行うことがより好ましい。そのようにランスを傾斜させることにより、鉄筋は削り取られずに劣化したコンクリート部分のみが除去される。さらに、鉄筋の下のコンクリートも除去することが出来る。１０度以下の傾斜角では、鉄筋は削り取られる。また、３５度以上の傾斜角では、作業効率が悪くなる。
【００１４】
ウォータージェットによる削り取りは、１０００乃至１８００気圧で水量５０乃至２５０リットル／分で行うことが好ましい。現場にウォータージェット装置、給水タンク車及び水処理車を配置し、その水は、循環して使用する。
【００１５】
ウォータージェットのランスは、１本又は２本が好ましい。
以下本発明の実施例を記載するが、本発明は、この実施例で限定されるものではない。
実施例１４トン車に載るウォータージェット装置を使用し、２本のランスを傾斜角２０度で揺動させながら、コンクリート建造物の壁面の劣化したコンクリート部分の除去を１２００気圧で水量１８０リットル／分で行った。
【００１６】
次いでセメント７０重量部、高炉スラグ１５重量部、カルシウムサルホアルミネート３重量部及びポリエステル繊維１２重量部からなるセメント組成物１００重量部に対し球状スラグ骨材１５０重量部を添加し、さらに水１００重量部を添加したモルタルでその除去した部分を埋めた。
【００１７】
使用したそのモルタルの収縮量は図１に示される。
【００１８】
【発明の効果】
（１）ウォータージェットを使用しているため、劣化したコンクリート部分のみを除去できるので、無駄がない。
（２）既設の鉄筋が削り取られないので無駄がないとともに、除去した部分に新たに別の鉄筋でさらに補強できる。
（３）劣化したコンクリート部分を除去後、当該無収縮モルタルで埋めたので、その後補修したモルタル面にクラックが入ったり、また既設のコンクリートと補修後のモルタルとの間に隙間ができることはない。
本発明の実施態様は、次のとおりである。
１．ウォータージェットにより、劣化したコンクリート部分を除去し、それからモルタル組成物の重量を基準として０．１乃至２５重量％の繊維を含み、ＡＳＴＭ１５７で測定して、収縮率が５００マイクロストレーン以下の繊維入り補修モルタル（膨張性モルタルは除く）でその除去した部分を埋めることを含むコンクリート補修方法。
２。ウォータージェットにより、劣化したコンクリート部分を除去し、それからモルタル組成物の重量を基準として０．１乃至２５重量％の繊維を含む無収縮モルタルでその除去した部分を埋めることを含むコンクリート補修方法。
３。その無収縮モルタルは、合成繊維を含んでいる上記１又は２に記載のコンクリート補修方法。
４。その繊維は、合成繊維である上記２に記載のコンクリート補修方法。
５。劣化したコンクリート部分の除去は、ランスを揺動させて行う上記１又は２に記載のコンクリート補修方法。
６。そのランスは、垂直から傾斜させて劣化したコンクリート部分の除去を行う上記５に記載のコンクリート補修方法。
７。そのランスの傾斜角は、１０乃至３５度傾斜させて行う上記６に記載のコンクリート補修方法。
【図面の簡単な説明】
【図１】好ましい態様の無収縮モルタルの収縮量と経過日数との関係を示すグラフ。
【図１】
0003541023.tif 000002